(57)【要約】【課題】簡単にマニキュア用エナメルに混加でき、かつ従来技術の欠点を払拭する添加剤を提供する。【解決手段】マニキュア用エナメルを、ａ）以下のａ１）とａ２）の少なくとも１種の反応生成物と、ａ１）明細書中の一般式［式中、基Ｒ1、Ｒ2、Ｒ3、Ｒ4は、同一もしくは異なって、１〜４０個の炭素原子を有し、かつ非架橋性である］で示される少なくとも１種のシラン、及びａ２）一般式      Ｓｉ（ＯＲ′）4［式中、基Ｒ′は、１〜４０個の炭素原子を有し、非架橋性のアルコキシ基である］で示される１種のシラン、ｂ）少なくとも１種の溶剤と、ｃ）水と、ｄ）触媒とを有するマニキュア用エナメル添加剤の簡単な添加によって改良する。【選択図】なし【特許請求の範囲】
【請求項１】
マニキュア用エナメル添加剤であって、
ａ）以下のａ１）とａ２）の少なくとも１種の反応生成物と、
ａ１）一般式
【化１】
2008208124.tif 000012
［式中、基Ｒ1、Ｒ2、Ｒ3、Ｒ4は、同一もしくは異なって、１〜４０個の炭素原子を有し、かつ非架橋性である］で示される少なくとも１種のシラン、及び
ａ２）一般式
Ｓｉ（ＯＲ′）4
［式中、基Ｒ′は、１〜４０個の炭素原子を有し、非架橋性のアルコキシ基である］で示される１種のシラン、
ｂ）少なくとも１種の溶剤と、
ｃ）水と、
ｄ）触媒と
を有する、マニキュア用エナメル添加剤。
【請求項２】
請求項１に記載のマニキュア用エナメル添加剤であって、式中の基Ｒ1、Ｒ2、Ｒ3、Ｒ4が、直鎖状の、分枝鎖状のもしくは脂環式のアルキル基、フルオロアルキル基、アリール基、アルコキシ基、アルキルウレタノフルオロアルキル基又はこれらの基の組み合わせから選択されることを特徴とする、マニキュア用エナメル添加剤。
【請求項３】
請求項１又は２に記載のマニキュア用エナメル添加剤であって、式中の基Ｒ1、Ｒ2、Ｒ3、Ｒ4が、同一もしくは異なっており、かつメトキシ基、エトキシ基、プロポキシ基、ブトキシ基又はこれらの基の組み合わせから選択されることを特徴とする、マニキュア用エナメル添加剤。
【請求項４】
請求項１から３までのいずれか１項に記載のマニキュア用エナメルであって、基Ｒ′が、メトキシ基、エトキシ基、プロポキシ基又はブトキシ基から選択されることを特徴とする、マニキュア用エナメル添加剤。
【請求項５】
請求項１から４までのいずれか１項に記載のマニキュア用エナメル添加剤であって、成分ｂ）が、一般式ＣnＨ2n+1ＯＨ（式中、ｎは、１〜４である）で示される一連のアルコールもしくはこれらのアルコールの混合物から、又は一連の多価アルコール、ケトン、アセテート、グリコールエーテル、トルエン、キシレン又はこれらの溶剤の混合物から選択されることを特徴とする、マニキュア用エナメル添加剤。
【請求項６】
請求項１から５までのいずれか１項に記載のマニキュア用エナメル添加剤であって、成分ｄ）が、塩酸、硝酸、リン酸、硫酸、ギ酸、プロピオン酸、酢酸、クエン酸又はこれらの酸からの混合物から選択されることを特徴とする、マニキュア用エナメル添加剤。
【請求項７】
請求項１から６までのいずれか１項に記載のマニキュア用エナメル添加剤であって、
ａ３）一般式
【化２】
2008208124.tif 000013
［式中、基Ｒ5、Ｒ6、Ｒ7、Ｒ8は、同一もしくは異なって、１〜４０個の炭素原子を有し、直鎖状の、分枝鎖状のもしくは脂環式のフルオロアルキル基、アルキルウレタノフルオロアルキル基であり、かつ非架橋性である］で示される少なくとも１種の更なるシランの少なくとも１種の反応生成物を有する、マニキュア用エナメル添加剤。
【請求項８】
マニキュア用エナメル添加剤の製造方法において、
成分ａ１）を、０．１〜７５質量％の量で含有し、
成分ａ２）を、０．１〜７５質量％の量で含有し、
成分ｂ）を、１０〜５０質量％の量で含有し、
成分ｃ）を、０〜１５質量％の量で含有し、
成分ｄ）を、０．１〜５質量％の量で含有し、その際、
量の表示は、それぞれ組成物に対するものであるが、但し、質量割合の合計は１００％となるか、又は前記の成分からなる組成物を製造することを特徴とする、マニキュア用エナメル添加剤の製造方法。
【請求項９】
請求項８に記載の方法において、更なる成分ａ３）を０〜２質量％の量で含有し、その際、量の表示は、それぞれ組成物に対するものであるが、但し、質量部の合計は１００％となるものである組成物を製造することを特徴とする方法。
【請求項１０】
請求項８又は９に記載の方法において、それらの成分を撹拌によって混合することを特徴とする方法。
【請求項１１】
請求項８から１０までのいずれか１項に記載の方法によって得られる、マニキュア用エナメル添加剤。
【請求項１２】
請求項１から７までのいずれか１項又は請求項１１に記載のマニキュア用エナメル添加剤をマニキュア用エナメルにおいて用いる使用。
【請求項１３】
請求項１から７までのいずれか１項又は請求項１１に記載のマニキュア用エナメル添加剤を含有するマニキュア用エナメル、又は爪に塗布した後に硬化されたマニキュア用エナメル。
【請求項１４】
請求項１３に記載のマニキュア用エナメルを化粧品及び／又はマニキュアのために用いる使用。
【発明の詳細な説明】
【技術分野】
【０００１】
本発明は、マニキュア用エナメルの特性向上のためのゾル・ゲル系の形態の添加剤の提供、係るゾル・ゲル系の製造方法並びにそれをマニキュア用エナメルにおいて用いる使用に関する。
【背景技術】
【０００２】
現代のマニキュア用エナメルは、指と足の爪の魅力のある形態及び着色の持続及び媒介に用いられる。更に、爪を環境条件から保護し、高い硬さを保持する。塗布されたマニキュア用エナメルを長期に保持でき、引掻に強く、剥離に抵抗性であり、魅力的な着色及び魅力のある光沢を構成するために、特に努力が成されている。
【０００３】
現行のマニキュア用エナメルは、多くの内容物質からなる。最も重要な代表となるものとしては、それには皮膜形成剤、定着剤、可塑剤、溶剤及び顔料が該当する。レオロジー及びチキソトロピーの改変のために、熱分解性シリカが使用される。非常に良好なエナメルを配合するための前記の広範な可能性にもかかわらず、保持可能性、硬さ及び引掻強さは、いまだ満足いくものではない。
【０００４】
主な皮膜形成剤として、今日ではなおも主に、実質的にエナメル表面の良好な硬さ及び靭性を与えるニトロセルロースが使用される。しかし、ＤＥ３２４３２９１号Ａ１に開示されるように、通常は、破損と剥離を低減させるために、更なる樹脂を添加せねばならない。ＵＳ４８７３０７７号、ＧＢ１１７７４２０号及びＤＥ６９１１１６２１号は、耐摩耗性の改善のための、爪の破損に対する、亀裂形成、剥離及び破損の回避のための、合成繊維、天然繊維及び鉱物性繊維の形の種々の添加剤を開示している。
【０００５】
文献ＤＥ４３３４９３８号Ａ１では、硬く引掻に強い皮膜をもって迅速に乾燥するためには、アルキル分枝鎖状のポリグリコールエーテル含有の脂肪酸エステルが推奨される。
【０００６】
外見上の姿を改善するために、出願ＤＥ１９８２２７２２号Ａ１においては、マニキュア用エナメル配合物に添加することができる、無機・有機のハイブリッドポリマーが開示されている。それは、ケイ素原子上に３個の縮合可能で加水分解可能な官能を有し、１分子当たりに１個の架橋可能な有機基を有する、有機官能性シランである。特に好ましい乾燥温度としては、４０〜５０℃が挙げられている。乾燥時間は、２〜２０分であることが望ましい。
【０００７】
ＦＲ７６１４４３０号に開示される、アクリレートとメタクリレートとからのコポリマー並びにＤＥ３１１２８８８号Ｃ２に開示される極性の官能を有するコポリマーによって、乾燥されたマニキュア用エナメルの脆性が低減され、爪へのその付着性が改善されることが望ましい。
【０００８】
前記の全ての文献に共通して、それらのマニキュア用エナメルの特性の改善のために、完成した化粧製品に面倒な方法で混加される多くの物質が添加される。すでに長年にわたって、副作用に対して消費者が敏感になっていることを受けて、顧客は、従来技術により混加されるアクリレートモノマーのためアレルギー誘発作用を覚悟せねばならないときは、マニキュア用エナメルの使用を完全に思いとどまることが目に付くこともある。
【特許文献１】ＤＥ３２４３２９１号Ａ１
【特許文献２】ＵＳ４８７３０７７号
【特許文献３】ＧＢ１１７７４２０号
【特許文献４】ＤＥ６９１１１６２１号
【特許文献５】ＤＥ４３３４９３８号Ａ１
【特許文献６】ＤＥ１９８２２７２２号Ａ１
【特許文献７】ＦＲ７６１４４３０号
【特許文献８】ＤＥ３１１２８８８号Ｃ２
【発明の開示】
【発明が解決しようとする課題】
【０００９】
従って、本発明の課題は、簡単にマニキュア用エナメルに混加でき、かつ従来技術の欠点を払拭する添加剤を提供することであった。
【課題を解決するための手段】
【００１０】
驚くべきことに、マニキュア用エナメルが、
ａ）以下のａ１）とａ２）の少なくとも１種の反応生成物と、
ａ１）一般式
【化１】
2008208124.tif 000002
［式中、基Ｒ1、Ｒ2、Ｒ3、Ｒ4は、同一もしくは異なって、１〜４０個の炭素原子を有し、かつ非架橋性である］で示される少なくとも１種のシラン、及び
ａ２）一般式
Ｓｉ（ＯＲ′）4
［式中、基Ｒ′は、１〜４０個の炭素原子を有し、非架橋性のアルコキシ基である］で示される１種のシラン、
ｂ）少なくとも１種の溶剤と、
ｃ）水と、
ｄ）触媒と
を有するマニキュア用エナメル添加剤の簡単な添加によって改良されることが判明した。
【００１１】
従って、本発明の対象は、マニキュア用エナメル添加剤であって、
ａ）以下のａ１）とａ２）の少なくとも１種の反応生成物と、
ａ１）一般式
【化２】
2008208124.tif 000003
［式中、基Ｒ1、Ｒ2、Ｒ3、Ｒ4は、同一もしくは異なって、１〜４０個の炭素原子を有し、かつ非架橋性である］で示される少なくとも１種のシラン、及び
ａ２）一般式
Ｓｉ（ＯＲ′）4
［式中、基Ｒ′は、１〜４０個の炭素原子を有し、非架橋性のアルコキシ基である］で示される１種のシラン、
ｂ）少なくとも１種の溶剤と、
ｃ）水と、
ｄ）触媒と
を有することを特徴とするマニキュア用エナメル添加剤である。
【００１２】
同様に、本発明の対象は、マニキュア用エナメル添加剤の製造方法において、
成分ａ１）を、０〜７５質量％の量で含有し、
成分ａ２）を、０〜７５質量％の量で含有し、
成分ｂ）を、１０〜５０質量％の量で含有し、
成分ｃ）を、０〜１５質量％の量で含有し、
成分ｄ）を、０〜５質量％の量で含有し、その際、
量の表示は、それぞれ組成物に対するものであるが、但し、質量割合の合計は１００％となるか、又は前記の成分からなる組成物を製造することを特徴とする、マニキュア用エナメル添加剤の製造方法である。
【００１３】
同様に、本発明の対象は、本発明による方法により得られる、マニキュア用エナメル添加剤である。
【００１４】
本発明は、本発明によるマニキュア用エナメル添加剤が混合されたマニキュア用エナメルが乾燥することで、高い光沢を有し、光り輝く塗膜を爪へともたらすという利点を有する。本発明によるマニキュア用エナメル添加剤が混合されたマニキュア用エナメルの乾燥時間は、従来技術によるマニキュア用エナメルの乾燥時間に匹敵するものである。本発明によるマニキュア用エナメルは、硬化に際して、該シランが、爪の表面上への塗布後に、空気中にある湿分と反応して、加水分解及び縮合するという利点を有する。利用者のために、本発明によるマニキュア用エナメル添加剤を有するマニキュア用エナメルを爪に塗布できるが、その利用者に、例えば慣れ親しんだもの以外の、より長い待ち時間の形で又は特定の塗布技術の形での再順応を要求することがないということによって、更なる利点をもたらす。
【００１５】
迅速な乾燥の他に、爪への付着性並びに爪の表面からの除去可能性も重要な製品特性である。従来技術によるマニキュア用エナメルとの比較試験は、驚くべきことに、本発明によるマニキュア用エナメルが混合されたエナメルは、同様に良好にか又はより良好にその表面上に付着し、それでもなお慣用のマニキュア用エナメルリムーバーによって、従来技術による乾燥されたマニキュア用エナメルと同様に容易にかつ迅速に除去できることを示している。
【００１６】
本発明によるマニキュア用エナメル添加剤の特定の一つの利点は、該添加剤が混合されたマニキュア用エナメルが、先行技術によるマニキュア用エナメルに対して、より高い硬さ及び改善された引掻強さを有することに見られる。更に、高い硬さの他に、爪の運動とともにし、その際に剥離と破損の傾向をできる限り少なくするために、エナメル塗布された爪の表面には、ある程度の可撓性も重要である。本発明によるマニキュア用エナメル添加剤が混合されたマニキュア用エナメルは、その乾燥されたマニキュア用エナメルが、従来技術と比較して、剥離もしくは破損しづらく、又は全くそれらがないという利点を有する。
【００１７】
従ってまた、本発明の対象は、本発明によるマニキュア用エナメル添加剤をマニキュア用エナメルにおいて用いる使用である。
【００１８】
更に、本発明の利点は、ニトロセルロース及び／又はポリアクリレートなどの、アレルギー感受性作用を有しうる被膜形成成分の割合を、マニキュア用エナメルにおいて、１種以上のシランの添加によって低減できるということである。商慣習のマニキュア用エナメルの性能プロフィール自体が既に本発明によるマニキュア用エナメル添加剤の添加によって大きく改善され、その際、本発明の利点として、従来技術による成分との不所望な競合反応が全く生じないときは、本発明の更なる特定の利点は、従来技術において通常、マニキュア用エナメルの硬さ、光沢、可撓性及び引掻強さを達成する前記成分の割合を低減できることである。硬さ、光沢、輝き、可撓性及び引掻強さは、単独で、本発明によるマニキュア用エナメル添加剤の添加によって、それが混合されたマニキュア用エナメル中で達成され、慣用のマニキュア用エナメルの特徴に対して、そのうえ更に改善される。
【００１９】
従って同様に、本発明の対象は、本発明によるマニキュア用エナメル添加剤を含有するか、又は爪に塗布した後に空気湿分との反応によって硬化されたマニキュア用エナメルである。従って、本発明の更なる対象は、本発明によるマニキュア用エナメルを化粧品及び／又はマニキュアのために用いる使用でもある。
【００２０】
本発明によるマニキュア用エナメルは、可撓性及び硬さを同時に改善して、衝撃及び環境条件からより良好に保護するという利点を有する。同様に、爪の破損及び剥離を減らすことが好ましい。
【００２１】
以下に、本発明を例として説明するが、本発明は、特許請求の範囲と発明の詳細な説明からもたらされるものであって、それに限定されるべきではない。また、特許請求の範囲自体は、本発明の開示内容に当たる。以下の文面で、範囲もしくは好ましい範囲を示すときに、この範囲にある、理論的に可能な全ての部分範囲も、これらをより一層明確にする理由から詳細に挙げることなく、本発明の開示内容に該当するものである。
【００２２】
本発明の対象は、マニキュア用エナメル添加剤であって、
ａ）以下のａ１）とａ２）の少なくとも１種の反応生成物と、
ａ１）一般式
【化３】
2008208124.tif 000004
［式中、基Ｒ1、Ｒ2、Ｒ3、Ｒ4は、同一もしくは異なって、１〜４０個の炭素原子を有し、かつ非架橋性である］で示される少なくとも１種のシラン、及び
ａ２）一般式
Ｓｉ（ＯＲ′）4
［式中、基Ｒ′は、１〜４０個の炭素原子を有し、非架橋性のアルコキシ基である］で示される１種のシラン、
ｂ）少なくとも１種の溶剤と、
ｃ）水と、
ｄ）触媒と
を有することを特徴とするマニキュア用エナメル添加剤である。
【００２３】
本発明によるマニキュア用エナメルの成分ａ）の基Ｒ1、Ｒ2、Ｒ3、Ｒ4が、直鎖状の、分枝鎖状のもしくは脂環式のアルキル基、フルオロアルキル基、アリール基、アルコキシ基又はこれらの基の組み合わせから選択されることが、好ましいことがある。特に好ましくは、アルコキシ基が選択される。有利には、本発明によるマニキュア用エナメル添加剤のアルコキシ基は、メトキシ基、エトキシ基、プロポキシ基、ブトキシ基から選択され、特に有利にはエトキシ基、メトキシ基、プロポキシ基から選択され、殊に有利にはエトキシ基、メトキシ基又はこれらの基の組み合わせから選択されることがある。
【００２４】
更に、成分ａ２）において、本発明によるマニキュア用エナメル添加剤の基Ｒ′は、メトキシ基、エトキシ基、プロポキシ基又はブトキシ基から選択され、特に有利にはエトキシ基、メトキシ基、プロポキシ基から選択され、殊に有利にはエトキシ基、メトキシ基又はこれらの基の組み合わせから選択される場合に好ましいことがある。
【００２５】
好ましくは、本発明によるマニキュア用エナメル添加剤の成分ｂ）は、一般式ＣnＨ2n+1ＯＨ（式中、ｎは、１〜４であり、特に有利には、ｎは、２もしくは３である）の一連のアルコール、一連の多価アルコール、ケトン、アセテート、グリコールエーテル、トルエン、キシレン又はこれらの溶剤の混合物から選択されてよい。特に有利には、前記成分は、グリコール、アセトン、メチルエチルケトン、エチルアセテート、ブチルラクテート、エチレングリコールモノメチルエーテル又はこれらの溶剤の混合物から選択することができる。
【００２６】
有利には、本発明によるマニキュア用エナメル添加剤の成分ｄ）は、塩酸、硝酸、リン酸、硫酸、ギ酸、プロピオン酸、酢酸、クエン酸又はこれらの酸からの混合物から選択することができる。特に有利には、この成分は、塩酸、硝酸又はリン酸から選択でき、殊に有利にはリン酸、硝酸又はこれらの酸からの混合物から選択することができる。
【００２７】
本発明によるマニキュア用エナメル添加剤は、一般式
【化４】
2008208124.tif 000005
［式中、基Ｒ5、Ｒ6、Ｒ7、Ｒ8は、同一もしくは異なって、１〜４０個の炭素原子を有し、直鎖状の、分枝鎖状のもしくは脂環式のフルオロアルキル基、アルキルウレタノフルオロアルキル基であり、かつ非架橋性である］で示される少なくとも１種の更なるシランの少なくとも１種の反応生成物ａ３）を有する場合に、好ましいことがある。好ましくは、成分ａ３）の基Ｒ5、Ｒ6、Ｒ7、Ｒ8は、前記の基の組み合わせから選択することができる。特に有利には、成分ａ３）は、Ｄｙｎａｓｉｌａｎ Ｆ８２６１（Ｄｅｇｕｓｓａ ＧｍｂＨ（Ｐａｕｌ−Ｂａｕｍａｎｎ−Ｓｔｒａｓｓｅ １，４５７６４ Ｍａｒｉ）で入手できる）であってよい。
【００２８】
同様に、本発明の対象は、マニキュア用エナメル添加剤の製造方法において、
成分ａ１）を、０．１〜７５質量％の量で含有し、
成分ａ２）を、０．１〜７５質量％の量で含有し、
成分ｂ）を、１０〜５０質量％の量で含有し、
成分ｃ）を、０．１〜１５質量％の量で含有し、
成分ｄ）を、０．１〜５質量％の量で含有し、その際、
量の表示は、それぞれ組成物に対するものであるが、但し、質量割合の合計は１００％となるか、又は前記の成分からなる組成物を製造することを特徴とする、マニキュア用エナメル添加剤の製造方法である。
【００２９】
有利には、本発明による方法において、成分ａ１）を、０．１５〜７４．９質量％の量で、有利には０．５〜６０質量％の量で、更に有利には１〜５０質量％の量で、更に好ましくは５〜５０質量％の量で、特に有利には１０〜４０質量％の量で、殊に有利には２０〜３０質量％の量で、成分ａ２）を、有利には０．１５〜７４．９質量％の量で、有利には０．５〜６０質量％の量で、更に有利には１〜５０質量％の量で、更に好ましくは５〜５０質量％の量で、特に有利には１０〜４０質量％の量で、殊に有利には２０〜３０質量％の量で、成分ｂ）を、有利には１２〜４８質量％の量で、特に有利には１５〜４０質量％の量で、殊に有利には１８〜３５質量％の量で、成分ｃ）を、有利には０．１５〜１１．９質量％の量で、好ましくは０．２〜１２質量％の量で、更に有利には０．５〜１０質量％の量で、特に有利には１〜８質量％の量で、殊に有利には２〜５質量％の量で、成分ｄ）を、有利には０．１５〜４．９質量％の量で、好ましくは０．２〜４．５質量％の量で、更に有利には０．５〜４質量％の量で、特に有利には１〜３質量％の量で、殊に有利には１．５〜２質量％の量で使用することができ、その際、量の表示は、それぞれ組成物に対するものであるが、但し、質量割合の合計は、１００％となり、それらの成分を含有しても又はそれらの成分からなってもよい。
【００３０】
有利には、本発明による方法においては、成分ｄ）として、希釈されたもしくは濃縮された酸、有利には０．５〜１０％の、特に有利には１〜７％の、殊に有利には１．５〜５％の酸を使用することができる。
【００３１】
本発明による方法において、成分ａ１）、ａ２）、ｂ）、ｃ）及びｄ）を撹拌によって混合することが好ましいことがある。有利には、本発明による方法において、シラン、特に有利には成分ａ１）を初充填し、引き続き成分ｂ）、ｃ）、ｄ）、最後にａ２）を添加し、更に有利にはまず、成分ａ２）を、引き続きｂ）、ｃ）、ｄ）、最後にａ１）を添加することができる。有利には、各々の成分を初充填し、他の成分を各々の任意の順序で添加し、殊に有利にはｂ）を初充填し、引き続きｃ）、ａ１）、ａ２）、そしてｄ）を添加することができる。
【００３２】
本発明による方法においては、更なる成分ａ３）を、０〜２質量％の量で、有利には０．１〜１．９質量％の量で、特に有利には０．２〜１．５質量％の量で、殊に有利には０．５〜１．５質量％の量で含有し、その際、量の表示は、それぞれ組成物に対するものであるが、但し、成分ａ１）、ａ２）、ａ３）、ｂ）、ｃ）及びｄ）の質量割合の合計は１００％となるものである組成物を製造する場合に、更に好ましいことがある。
【００３３】
特に有利には、本発明による方法においては、それらの成分を、プロペラ型撹拌機、傾斜羽根撹拌機（Ｓｃｈｒａｅｇｂｌａｔｔｒｕｅｈｒｅｒ）、ディスク型撹拌機（Ｓｃｈｅｉｂｅｒｕｅｈｒｅｒ）、インペラ型撹拌機、クロスバー撹拌機（Ｋｒｅｕｚｂａｌｋｅｎｒｕｅｈｒｅｒ）、アンカー型撹拌機、ブレード型撹拌機（Ｂｌａｔｔｒｕｅｈｒｅｒ）、グリッド型撹拌機（Ｇｉｔｔｅｒｒｕｅｈｒｅｒ）、螺旋型撹拌機（Ｗｅｎｄｅｌｒｕｅｈｒｅｒ）、歯付ディスク型撹拌機（Ｚａｈｎｓｃｈｅｉｂｅｎｒｕｅｈｒｅｒ）、タービン型撹拌機（Ｔｕｒｂｉｎｅｎｒｕｅｈｒｅｒ）、半月型撹拌機（Ｈａｌｂｍｏｎｄｒｕｅｈｒｅｒ）又は扇型撹拌機（Ｆａｅｃｈｅｒｒｕｅｈｒｅｒ）中での撹拌によって互いに混合することができる。本発明による方法において、組成物中に周辺ガスを少ししか取り込まないもしくは全く取り込まない撹拌技術、及び／又は組成物中に熱エネルギーを少ししかもたらさない撹拌技術を使用することが好ましいことがある。殊に好ましくは、本発明による方法においては、プロペラ型撹拌機、傾斜羽根撹拌機、ディスク型撹拌機、インペラ型撹拌機、クロスバー撹拌機、アンカー型撹拌機、ブレード型撹拌機、グリッド型撹拌機、螺旋型撹拌機又は歯付ディスク型撹拌機、更に特に好ましくはプロペラ型撹拌機、ディスク型撹拌機又はインペラ型撹拌機を使用することができる。
【００３４】
有利には、本発明による方法においては、成分ａ１）、ｂ）、ｃ）、ｄ）及びａ２）を、特に有利には成分ａ１）、ａ２）、ｂ）、ｃ）、ｄ）及びａ３）を、低い剪断速度で、１〜１２０分の、有利には１５〜１００分の、特に有利には３０〜９０分の、殊に有利には４５〜７５分の、更に特に有利には５５〜６５分の時間にわたって互いに混合することができる。本発明による方法において、組成物の成分を、成分ｃ）の量が、０．０１〜１０質量％の割合にまで低下する、有利には０．０５〜８質量％の割合にまで低下する、特に有利には０．１〜５質量％の割合にまで低下する、更に特に有利には０．２〜３質量％の量にまで低下する、殊に有利には０．３〜２質量％の量にまで低下する、更に特に有利には０．５〜１．９質量％の量にまで低下するほど長い時間にわたって互いに混合する場合に好ましいことがある。
【００３５】
有利には、本発明による方法において、本発明によるマニキュア用エナメル添加剤の成分を、１〜３０℃、特に有利には５〜２８℃、更に特に有利には１０〜２５℃、殊に有利には１８〜２１．５℃の温度で、更に好ましくは室温で、撹拌下に混合することができる。
【００３６】
同様に、本発明の対象は、本発明によるマニキュア用エナメル添加剤をマニキュア用エナメルにおいて用いる使用である。
【００３７】
本発明によるマニキュア用エナメル添加剤を、マニキュア用エナメル中で、１〜１３質量％、有利には１．５〜１２質量％、特に有利には２〜１１質量％、殊に有利には２．５〜１０質量％の濃度で使用することが好ましいことがある。それらの質量表示は、本発明の範囲においては、爪に塗布するために準備された利用者について完成されたマニキュア用エナメルの質量に対するものである。本発明の使用の好ましい形態においては、本発明によるマニキュア用エナメル添加剤を、慣用のマニキュア用エナメル又は皮膜形成成分を有さないマニキュア用エナメルであってよいマニキュア用エナメルと一緒に撹拌もしくは振盪することによって、前記マニキュア用エナメル中に導入することができる。本発明による使用は、爪に施与され乾燥されたマニキュア用エナメルが、光沢、輝き、硬さ、剥離強さ及び可撓性を同時に有するという利点を有する。好ましくは、成分ａ１）及び／又はａ２）として、Ｄｙｎａｓｙｌａｎ Ａ、Ｄｙｎａｓｙｌａｎ ＴＥＯＳ、Ｓｙｎａｓｉｌａｎ ＭＴＥＳ、トリメチルエトキシシラン、フェニルエチルトリエトキシシランを、及び／又は成分ａ３）のために、Ｄｙｎａｓｉｌａｎ Ｆ８２６１（これらのシランの全ては、Ｄｅｇｕｓｓａ ＧｍｂＨ社（Ｐａｕｌ−Ｂａｕｍａｎｎ−Ｓｔｒａｓｓｅ １，４５７６４ Ｍａｒｉ）で入手できる）又はこれらのシランの混合物を使用する場合に、本発明による使用は、更に、得られたマニキュア用エナメルが、慣用のマニキュア用エナメルの色調と比較して化粧品に意図された色調を備えているので、色の設計に関して新たな配合が必要ないという利点を有する。
【００３８】
本発明によるマニキュア用エナメル添加剤を、以下に、幾つかの実施例をもとにより詳細に説明するが、本発明はこれらの実施態様に制限されるものではない。
【実施例】
【００３９】
実施例１：  マニキュア用エナメル添加剤の製造
１０質量％のＤｙｎａｓｙｌａｎ ＴＥＯＳ、５０質量％のＤｙｎａｓｙｌａｎ ＭＴＥＳ、１２質量％の１％濃度の硝酸、１２質量％の２−プロパノール及び１６質量％のブチルアセテートを、撹拌しながら室温で低い剪断速度で６０分の時間にわたり互い混合した。前記の時間後に、その含水率は、１．９５質量％にまで低下した。
【００４０】
引き続き、こうして得られたマニキュア用エナメル添加剤１０質量％を、９０質量％の商慣習のマニキュア用エナメルに添加した。その際に、マニキュア用エナメル添加剤を、室温での撹拌によって、均質な分布が達成されるまで、マニキュア用エナメルと完全混和した。
【００４１】
マニキュア用エナメルの乾燥は、マニキュア用エナメルを爪の表面に塗布した後に、空気湿分との反応によって、シランの架橋もしくは縮合を伴った。
【００４２】
実施例２：
実施例１と同様であるが、マニキュア用エナメル添加剤として、５０質量％のＤｙｎａｓｙｌａｎ ＴＥＯＳ、１５質量％のＤｙｎａｓｙｌａｎ ＭＴＥＳ、１質量％のＤｙｎａｓｙｌａｎ Ｆ８２６１、１２質量％の１％濃度のリン酸及び２２質量％の２−プロパノールを使用した。
【００４３】
実施例３：
実施例２と同様であるが、５質量％のマニキュア用エナメル添加剤を９５質量％の商慣習のマニキュア用エナメルと混合した。
【００４４】
実施例４：
実施例２と同様であるが、２．５質量％のマニキュア用エナメル添加剤を９７．５質量％の商慣習のマニキュア用エナメルと混合した。
【００４５】
実施例５：
実施例１と同様であるが、マニキュア用エナメル添加剤を、通常のものでないマニキュア用エナメルと混合した。その通常のものでないマニキュア用エナメルは、第１表による組成を有していた。
【００４６】
【表１】
2008208124.tif 000006
【００４７】
実施例６：
実施例１と同様であるが、マニキュア用エナメル添加剤を、通常のものでないマニキュア用エナメルと混合した。その通常のものでないマニキュア用エナメルは、第２表による組成を有していた。
【００４８】
【表２】
2008208124.tif 000007
【００４９】
実施例７：
実施例１と同様であるが、マニキュア用エナメル添加剤を、通常のものでないマニキュア用エナメルと混合した。その通常のものでないマニキュア用エナメルは、第３表による組成を有していた。
【００５０】
【表３】
2008208124.tif 000008
【００５１】
実施例８：
実施例１と同様であるが、マニキュア用エナメル添加剤を、通常のものでないマニキュア用エナメルと混合した。その通常のものでないマニキュア用エナメルは、第４表による組成を有していた。
【００５２】
【表４】
2008208124.tif 000009
【００５３】
実施例９：
実施例１と同様であるが、マニキュア用エナメル添加剤を、通常のものでないマニキュア用エナメルと混合した。その通常のものでないマニキュア用エナメルは、第５表による組成を有していた。
【００５４】
【表５】
2008208124.tif 000010
【００５５】
実施例１０：
実施例１と同様であるが、マニキュア用エナメル添加剤を、通常のものでないマニキュア用エナメルと混合した。その通常のものでないマニキュア用エナメルは、第６表による組成を有していた。
【００５６】
【表６】
2008208124.tif 000011